FR 2516530 A1 19830520 FR 8121672 A 19811119 AGENT DE PROTECTION D'UNE SURFACE ET SURFACE PROTEGEE PAR CET AGENT. L'invention concerne une surface protégée notamment contre la corrosion, son procédé d'obtention et l'agent de protection d'une telle surface. On connaît de nombreux procédés de protection notam- ment de métaux contre la corrosion, à savoir les traitements chimiques de surface qui visent à modifier la structure de la matière traitée et l'application de revêtements Il existe deux types de revêtements Premièrement les peintures qui ont pour but de séparer la surface à protéger de l'air et de l'eau ambiants et deuxièmement les revêtements d'inhibiteurs en formulation qui ont une action chimique et physique blo- quant la corrosion ou l'oxydation. L'invention propose un nouvel agent de protection de surface, contenant au moins un solvant ou mélange de solvants, un polymère ou un copolymère ou un mélange de ceux-ci, filmo- gène et hygroscopique, soluble dans le solvantet uninhibiteur de corrosion. De préférence, cet agent contient notamment a) de 30 à 70 % de solvant ou mélange de solvant. b) de 2 à 25 % de polymère filmogène hygroscopique. c) de 20 à 50 % d'un inhibiteur de corrosion. Le polymère filmogène hygroscopique est choisi dans le groupe formé par la polyvinylpyrrolidone, les copolymères de vinylpyrrolidone et d'acétate de vinyle, les esters partiels des copolymères d'anhydride maléique avec un éther vinylméthyli que, les copolymères d'acide vinylique et d'acide crotonique, les copolymères d'acétate de vinyle et d'un acide organique. Le solvant peut être choisi dans le groupe formé par l'eau, les alcools éthyliques, les alcools méthyliques, les solvants halogènes, les solvants aromatiques, les solvants ali- phatiques, les glycols, les cétones. L'inhibiteur de corrosion est par exemple un sulfonate de métal alcalino-terreux sous forme de gel thixotrope. L'invention concerne en outre un procédé de protec- tion d'une surface, tel qu'on dépose une couche d'un agent de protection définit ci-dessus, on fait évaporer le sol- vant pour obtenir une couche superficielle hygroscopique et perméable à l'air, adhérente à la surface. L'invention concerne par ailleurs une surface revêtue d'une couche formée Dar évaporation d'un solvant d'un tel agent de protection. La couche de protection selon l'invention est remar- quable par le fait que contrairement aux couches de protection de la technique antérieure, elle est hygroscopique, c'est à dire qu'elle absorbe une certaine quantité d'humidité, et qu'elle est perméable à l'air Ainsi, l'action de l'inhibiteur de corrosion n'est pas bloquée L'inhibiteur de corrosion agit dans toute l'épaisseur de la couche de protection De plus, elle est adhérente à la surface qu'elle recouvre et permet un revêtement supplémentaire, par exemple de peinture, qui lui- même reste adhérent. On peut utiliser l'agent de protection Pour toutes surfaces métalliques et alliages métalliques Le domaine d'application s'étend des produits sous forme de feuilles, laminés, jusqu'aux produits semi-finis et finis. L'agent de protection peut contenir en outre des plastifiants, colorants, pigments, agents tensio-actifs, des polymères non hygroscopiques La couche protectrice obtenue par évaporation du solvant peut être utilisée comme sous- couche, apprêt, apprêt avant peinture, ou en tant que pein- ture. L'application de l'agent de protection sur une surfa- ce peut être faite par projection, trempage, à la brosse ou au pinceau Puis on fait évaporer le solvant, soit en le laissant à la température ambiante, soit en le soumettant à une température plus ou moins élevée. La description suivante en regard des exemples permet- tra d'illustrer quelques modes de réalisation de l'invention. EXEMPLE 1 Solvant On prépare un ( 26, ( 8 ( Polymère filmogène hygroscopique Inhibiteur 1 Polymère Additif Additif mélange comprenant: % de white spirit % de butylglycol 8, 75 % de Polyvinylpyrrolidone K 30 (Poids moléculaire 40 000) de sulfate de calcium thixotrope , 50 % basique du type "SACI 700 " fabri- qué suivant le brevet américain No 3 816 310. 16, 25 % du type "ESCOREZ" fabriqué par ESSO. 4, 50 % de "Petrolatum oxyde Wi H 1 " fabri- qué par "WITCO". On dépose cet agent de protection sur une tôle tal ferreux, par brossage Puis, on laisse évaporer le à 25 C L'épaisseur de la couche est de 125 p environ. EXEMPLE 2 de mé- solvant On prépare un mélange semblable au mélange de l'exem- ple 1. On ajoute un agent propulseur et on recouvre une tôle d'acier par pistolet La couche qui sèche à l'air a une épais- seur de 95 p environ. On applique sur celle-ci une peinture non hygroscopique et non perméable à l'air telle qu'utilisée dans l'industrie automobile La peinture reste adhérente sur la couche protec- trice intermédiaire. EXEMPLE 3 Solvant On prépare un ( 38, ( 4, Polymère Filmogène Hygroscopique Inhibiteur mélange comprenant: % dé white spirit % de butylglycol 4, 50 % de Polyvinylpyrrolidone K 15 (Poids moléculaire 10 000) de sulfate de calcium thixotrope 37, 50 % basique du type "SACI 700 " fabri- qué suivant le brevet américain No 3 816 310. Polymère 7, 50 % du type "ESCOREZ" fabriqué par Additif "ESSO" Cire 7, 50 % du type "WITOVAR 146 " fabriqué par "WITCO". On dépose cet agent de protection sur une tôle de mé- tal ferreux, par trempage Puis on fait évaporer le solvant à C L'épaisseur de la couche est de 90 P environ La couche de revêtement protecteur reste adhérente. EXEMPLE 4 On prépare un mélange comprenant: ( 36, 50 % de white spirit Solvant ( 4, 00 % de butylglycol ( Polymère 3, 00 % de Polyvinylpyrrolidone K 60 Filmogène (Poids moléculaire 160 000) Hygroscopique de sulfate de calcium thixotrope Inhibiteur 35, 00 % basique du type "SACI 700 " fabri- qué suivant le brevet américain No 3 816 310. Polymère 11, 00 % du type "ESCOREZ" fabriqué par Additif ESSO. Cire 6, 00 % du type "WITOWAR 146 " fabriqué par ESSO. Solvant 4, 50 % de "Petrolatum 816 " fabriqué par Additif "WITCO". On ajoute à cet agent de protection un pigment rouge. On obtient après dépôt par pulvérisation sur une tô 181 e, puis séchage à 50 C, une couche de laque semblable à une peinture, d'épaisseur de 75 p environ L'adhérence du revêtement anti- corrosion est excellente. L'invention ne se limite pas à ces formes de réalisa- tion On peut ajouter à l'agent de protection selon l'inven- tion les additifs désirés tels que tensio-actifs, matières minérales ou organiques, solvants, charges minérales ou au- tres polymères et copolymères, à condition toutefois que la couche protectrice sèche de revêtement soit hygroscopique et perméable à l'air. Dans certains cas, la couche protectrice peut être revêtue d'un film non hygroscopique et non perméable à l'air. REVENDICATIONS l Agent de protection de surface, caractérisé par le fait qu'il contient au moins: a) un solvant ou mélange de solvants. b) un polymère ou un copolymère ou un mélange de ceux-ci, filmogène et hygroscopique, soluble dans le solvant. c) un inhibiteur de corrosion. 2 Agent selon la revendication 1, caractérisé par le fait qu'il contient notamment: a) de 30 à 70 % de solvant ou mélange de solvants, b) de 2 à 25 % de polymère filmogène hygroscopique, c) de 20 à 50 % d'un inhibiteur de corrosion. 3 Agent selon l'une quelconque des revendications 1 et 2, caractérisé par le fait que le polymère filmogène hygrosco- pique, est choisi dans le groupe formé par la polyvinylpyrro- lidone, les copolyméres de vinylpyrrolidone et d'acétate de vinyle, les esters partiels des copolymnres d'anhydride maléi- que avec un éther vinylméthylique, les copolymères d'acide vinylique et d'acide crotonique, les copolymères d'acétate de vinyle et d'un acide organique. 4 Agent selon l'une quelconque des revendications 1 à 3, caractérisé par le fait que le solvant est choisi dans le grou- pe formé par l'eau, les alcools éthyliques, les alcools méthy- liques, les cétones, les solvants halogénés, les solvants aro- matiques, les solvants aliphatiaues, les glycols. 5 Agent selon l'une quelconque des revendications 1 à 4, caractérisé par le fait que l'inhibiteur de corrosion est un sulfonate de métal alcalino-terreux sous forme de gel thixo- trope. 6 Procédé de protection d'une surface suivant lequel on dépose une couche d'un agent de protection contenant au moins a) un solvant ou mélange de solvants, b) un polymère ou copolymère ou un mélange de ceux-ci, filmo- gène et hygroscopique, soluble dans le solvant, c) un inhibiteur de corrosion, 16530 on fait évaporer le solvant pour obtenir une couche superfi- ziellehygroscopique et perméable à l'air, adhérente à la surface. 7 Procédé selon lequel on dépose un agent de protection suivant l'une quelconque des revendications 2 à 5, puis on fait évaporer le solvant pour obtenir une couche superficielle hygroscopique, perméable à l'air et adhérente à la surface. 8 Surface protégée, notamment contre la corrosion, ca- ractérisée par le fait qu'elle est revêtue d'une couche hygro- scopique et perméable à l'air formée par évaporation du sol- vant d'un agent de protection contenant au moins a) un solvant ou mélange de solvants, b) un polymère ou copolymère ou un mélange de ceux-ci, filmo- gène et hygroscopique, soluble dans le solvant. c) un inhibiteur de corrosion. 9 Surface protégée notamment contre la corrosion, revé- tue d'une couche hygroscopique et perméable à l'air formée par évaporation du solvant d'un agent de protection selon l'une quelconque des revendications 2 à 5. 10 Surface protégée selon l'une quelconque des revendi- cations 8 et a, caractérisée par le fait qu'elle comporte un sur-revêtement non hygroscopique et non perméable à l'air.